(57)【要約】【課題】ノズルの内部および乾燥ゾーン内で風の乱れを誘発することなく、乾燥ムラを起こさず乾燥を行うことができる塗布膜の乾燥装置およびこの乾燥装置により得られた光学機能性フィルムを提供することを目的とする。【解決手段】帯状の支持体１６を連続走行させながら、支持体１６面に塗布液を塗布して形成した塗布膜を乾燥する乾燥装置１０において、塗布膜面を囲む乾燥ゾーン３０を形成する乾燥装置本体と、乾燥装置本体内には、乾燥風を供給する供給ボックス３２と、乾燥風を排気する排気ボックス３４を備え、供給ボックス３２の吹出口および排気ボックス３４の吸引口の少なくともいずれか一方の端部に、吹出口および吸引口の中央部より乾燥風の速度が遅くなる低速乾燥風領域を備え、低速乾燥風領域は幅５ｍｍ以上であり、かつ、吹出口または吸引口全面積の５０％以下であることを特徴とする塗布膜の乾燥装置１０である。【選択図】図１
2009243734.tif 000002
【特許請求の範囲】
【請求項１】
帯状の支持体を連続走行させながら、該支持体面に揮発性有機溶剤を実質的に溶媒の主成分とする塗布液を塗布して形成した塗布膜を乾燥する塗布膜の乾燥装置において、
前記支持体の乾燥される塗布膜面を囲む乾燥ゾーンを形成する乾燥装置本体と、
前記乾燥装置本体内には、乾燥風を供給する供給ボックスと、乾燥風を排気する排気ボックスを備え、
前記供給ボックスおよび前記排気ボックスは前記塗布膜面に対して鉛直上側または鉛直下側に備えられ、
前記供給ボックスの吹出口および前記排気ボックスの吸引口の少なくともいずれか一方の端部に、前記吹出口および吸引口の中央部より乾燥風の速度が遅くなる低速乾燥風領域を備え、
前記低速乾燥風領域は幅５ｍｍ以上であり、かつ、前記吹出口または吸引口全面積の５０％以下であることを特徴とする塗布膜の乾燥装置。
【請求項２】
前記供給ボックスおよび前記排気ボックスは略四角形状からなり、前記低速乾燥風領域が少なくとも前記支持体の搬送方向と交差する２辺の端部に備えることを特徴とする請求項１に記載の塗布膜の乾燥装置。
【請求項３】
前記供給ボックスの吹出口または前記排気ボックスの吸引口は、多孔体により形成されており、中央部に対し前記低速乾燥風領域の開口率が小さいことを特徴とする請求項１または２に記載の塗布膜の乾燥装置。
【請求項４】
前記供給ボックスの吹出口または前記排気ボックスの吸引口は、φ３ｍｍ以下の孔からなる多孔板により形成されており、中央部に対し前記低速乾燥風領域の孔の数密度が少ないことを特徴とする請求項１から３いずれかに記載の塗布膜の乾燥装置。
【請求項５】
前記供給ボックスの吹出口または前記排気ボックスの吸引口は、多孔板により形成されており、中央部に対し前記低速乾燥風領域の孔の径が小さいことを特徴とする請求項１から３いずれかに記載の塗布膜の乾燥装置。
【請求項６】
請求項１から５いずれかに記載の塗布膜の乾燥装置を用いて製造されることを特徴とする光学機能性フィルム。
【発明の詳細な説明】
【技術分野】
【０００１】
本発明は、塗布膜の乾燥装置および光学機能性フィルムに係り、特に、帯状の支持体を連続走行させながら、該支持体面に揮発性溶剤を溶媒とする塗布液を塗布して形成した塗布膜を乾燥する塗布膜の乾燥装置およびこの塗布膜の乾燥装置を用いて製造した光学機能性フィルムに関する。
【背景技術】
【０００２】
揮発性溶媒を含む塗布液を支持体に塗布して形成した塗布膜を乾燥する乾燥工程においては、乾燥促進および塗布膜から蒸発した溶剤ガスの除去を目的として、乾燥ゾーンに乾燥エアの給排気を行うのが通常である。しかし、この給排気される乾燥エアの乱れによって、直接的に塗布膜面が流動したり、塗布膜面の乾燥速度ムラにより間接的に塗布膜面の流動が生じることがある。これにより、製品化されたフィルムの塗布膜に膜厚ムラが生じ、これに起因するスジ故障が発生するという問題が生じていた。
【０００３】
塗布膜の膜厚ムラの発生を防止するため、従来から、多孔板により乾燥エアを整流する方法（特許文献１、２参照）、あるいはウエブ方向の一方端から他方端に流れる一方向流れの乾燥風を発生させて乾燥ムラを抑える方法（特許文献３参照）が知られている。また、塗布膜に対向する位置に少なくとも１つの気体供給ボックスと気体排出ボックスとを配置し、気流を制御する方法（特許文献４参照）も提案されている。
【特許文献１】特開２００４−６６０４２号公報
【特許文献２】特開２００７−２７１１３７号公報
【特許文献３】特開２００７−２４５０９１号公報
【特許文献４】特開２００５−１１４１８８号公報
【発明の開示】
【発明が解決しようとする課題】
【０００４】
しかしながら、光学機能性フィルムの品質として益々高品質なものが要求されている昨今においては、特許文献１〜４に記載されている方法では、ムラの抑制が充分ではなくなってきており、更なる改良が望まれていた。
【０００５】
また、本発明者らは、解析実験により、乾燥ゾーン内の気流の流れは、気流と装置の壁面、気流と塗布膜などが形成する境界層における乱れに加え、供給ボックスを出た後の風と供給ボックス周辺の風との風速勾配が原因であることが判明した。特に、供給ボックスの端部においては、給気配管から空気が出る供給ボックスのノズルまでの流路の構造に依存して、渦状の流れを生じることが知られている。従来の方法であるハニカム、多孔質板およびメッシュといった一律に圧損をつける方法では、ある程度風速勾配をゆるやかにすることができていた。しかし、一律に圧損をつけることで、乾燥風の風速を上げることができず、乾燥が遅くなってしまうことがあった。また、供給ボックスのノズルから排出された後に発生する乱れについては、検討されていなかった。
【０００６】
本発明はこのような事情に鑑みてなされたものであり、ノズルの内部および乾燥ゾーン内で風の乱れを誘発することなく、塗布膜の乾燥ムラを起こすことなく乾燥することができる塗布膜の乾燥装置およびこの乾燥装置により得られた光学機能性フィルムを提供することを目的とする。
【課題を解決するための手段】
【０００７】
本発明の請求項１は前記目的を達成するために、帯状の支持体を連続走行させながら、該支持体面に揮発性有機溶剤を実質的に溶媒の主成分とする塗布液を塗布して形成した塗布膜を乾燥する塗布膜の乾燥装置において、前記支持体の乾燥される塗布膜面を囲む乾燥ゾーンを形成する乾燥装置本体と、前記乾燥装置本体内には、乾燥風を供給する供給ボックスと、乾燥風を排気する排気ボックスを備え、前記供給ボックスおよび前記排気ボックスは前記塗布膜面に対して鉛直上側または鉛直下側に備えられ、前記供給ボックスの吹出口および前記排気ボックスの吸引口の少なくともいずれか一方の端部に、前記吹出口および吸引口の中央部より乾燥風の速度が遅くなる低速乾燥風領域を備え、前記低速乾燥風領域は幅５ｍｍ以上であり、かつ、前記吹出口または吸引口全面積の５０％以下であることを特徴とする塗布膜の乾燥装置を提供する。
【０００８】
請求項１によれば、乾燥風を供給する供給ボックスまたは排出する排気ボックスの端部に、中央部より乾燥風が遅くなる低速乾燥風領域を備え、中央部に対して端部の風速が遅くなるように設計しており、かつ、低速乾燥風領域を上記範囲とすることにより、乾燥ゾーン内における風速勾配をゆるやかにすることができる。従来においては、乾燥風が通過する供給ボックスまたは排気ボックスの吹出口・吸引口と、その周辺空気との間における急激な風速勾配により、気流の乱れが生じ、乾燥ムラが発生していた。しかしながら、請求項１によれば、乾燥ゾーン内における供給ボックスの吹出口および排気ボックスの吸引口と周辺空気の間に生じる風速勾配をゆるやかにすることができるので、気流の乱れを防止し、乾燥ムラの発生を抑制することができる。
【０００９】
低速乾燥風領域の幅が、５ｍｍ以下であると、風速勾配がゆるやかにならず、気流の乱れが生じる。また、低速乾燥風領域が広いと、乾燥風量自体が少なくなり、乾燥が遅くなるため、５０％と以下とする。
【００１０】
なお、本発明において、揮発性溶剤とは、沸点が１２０℃以下の比較的低沸点の有機溶剤であり、これらの混合溶剤を含むものとする。通常、有機溶剤はある程度含水しており、また放置することで吸水するので、この程度の含水、概ね１０体積％以下程度まで水を含む場合も含まれる。また、「揮発性溶剤を実質的に溶媒の主成分とする」とは、特定の効果を狙って少量の水或いは１２０℃以上の高沸点有機溶剤を添加する場合でも、実質的に溶剤の大部分、概ね９０体積％以上が１２０℃以下の低沸点有機溶剤である場合を言い、本発明の範囲に含まれる。以下、同様である。
【００１１】
請求項２は請求項１において、前記供給ボックスおよび前記排気ボックスは略四角形状からなり、前記低速乾燥風領域が少なくとも前記支持体の搬送方向と交差する２辺の端部に備えることを特徴とする。
【００１２】
請求項２によれば、供給ボックスおよび排気ボックスの乾燥風の風速が遅くなる低速乾燥風領域を、少なくとも支持体の搬送方向と交差する２辺の端部に備えることとしたため、乾燥ゾーン内における支持体の搬送位置の気流の乱れを防止することができる。通常の乾燥装置においては、供給ボックスの乾燥風の吹出口または排気ボックスの吸引口の支持体の幅方向の長さは、支持体の幅方向の長さより長く設定されているため、幅方向の端部における気流の乱れについては、それ程問題にならない。請求項２においては、乾燥ゾーン内の搬送方向における端部の風速勾配をゆるやかにして、特に、乾燥ゾーン内の支持体が通過する箇所の気流を安定させることにより、乾燥ムラの発生を防止している。
【００１３】
請求項３は請求項１または２において、前記供給ボックスの吹出口または前記排気ボックスの吸引口は、多孔体により形成されており、中央部に対し前記低速乾燥風領域の開口率が小さいことを特徴とする。
【００１４】
請求項３は、供給ボックスおよび排気ボックスの端部の風速が遅くなるように設計するための手段を規定したものであり、供給ボックスの吹出口または排気ボックスの吸引口の端部に設けられた低速乾燥風領域を中心部よりも圧力損失が高くなるように設計することで風速を遅くすることができる。請求項３によれば、供給ボックスの吹出口または排気ボックスの吸引口を多孔体で形成し、低速乾燥風領域の多孔体の開口率を小さくすることにより、風速を遅くすることができる。
【００１５】
請求項４は請求項１から３いずれかにおいて、前記供給ボックスの吹出口または前記排気ボックスの吸引口は、φ３ｍｍ以下の孔からなる多孔板により形成されており、中央部に対し前記低速乾燥風領域の孔の数密度が少ないことを特徴とする。
【００１６】
請求項４は、供給ボックスおよび排気ボックスの端部の風速が遅くなるように設計するための手段を規定したものであり、供給ボックスの吹出口または排気ボックスの吸引口を多孔板で形成し、多孔板に設けられた孔の数密度を調整することにより、低速乾燥風領域の開口率を小さくし、風速を遅くすることができる。
【００１７】
請求項５は請求項１から３いずれかにおいて、前記供給ボックスの吹出口または前記排気ボックスの吸引口は、多孔板により形成されており、中央部に対し前記低速乾燥風領域の孔の径が小さいことを特徴とする。
【００１８】
請求項５は、供給ボックスおよび排気ボックスの端部の風速が遅くなるように設計するための別の手段を規定したものであり、供給ボックスの吹出口または排気ボックスの吸引口を多孔板で形成し、多孔板に設けられた孔の径を小さくすることにより、開口率を小さくし、風速を遅くすることができる。
【００１９】
本発明の請求項６は前記目的を達成するために、請求項１から５いずれかに記載の塗布膜の乾燥装置を用いて製造されることを特徴とする光学機能性フィルムを提供する。
【００２０】
本発明の塗布膜の乾燥装置によれば、乾燥ムラが小さく、品質特性に優れた光学機能性フィルムを製造することができる。
【発明の効果】
【００２１】
本発明の塗布膜の乾燥装置によれば、帯状の支持体を連続走行させながら、該支持体面に揮発性溶剤を溶媒とする塗布液を塗布して形成した塗布膜を乾燥する際に、乾燥ゾーン内の中央部から壁面への乾燥風の風速勾配をゆるやかにすることができ、乾燥ゾーン内の気流を安定させることができる。この乾燥装置を用いて乾燥を行うことにより、塗布膜の乾燥ムラを抑制することができるので品質特性に優れた光学機能性フィルムを製造することができる。
【発明を実施するための最良の形態】
【００２２】
以下、添付図面にしたがって、本発明に係る塗布膜の乾燥装置および光学機能性フィルムの好ましい実施態様について説明する。
【００２３】
本発明の乾燥装置１０は、例えば液晶表示装置（ＬＳＤ）に使用される光学機能性フィルムの製造ラインにおける塗布膜の乾燥装置として好適であり、特に初期乾燥において有効である。なお、本発明の乾燥装置は、下記に示す乾燥ゾーンの他に、徐乾ゾーンを設けてもよい。徐乾ゾーンとは、塗布液を塗布後に乾燥風を供給し乾燥を行うと、ムラが発生しやすくなるため凝縮式の乾燥装置、平板などを用いて低速で乾燥させるゾーンのことである。以下、本発明の乾燥装置について説明すると共に、本発明の塗布膜の乾燥装置が組み込まれた光学機能性フィルムの製造ラインについて説明する。
【００２４】
≪第１実施形態≫
図１は本発明に係る塗布膜の乾燥装置の第１実施形態の全体構成を示す側面図であり、図２は供給・排気ユニットを摸式的に示した概念図である。
【００２５】
図１に示すように、乾燥装置１０内には、支持体１６の搬送経路を形成するパスローラ２２が複数設けられ、支持体入口２４から乾燥装置１０内に導入された支持体１６は塗布膜面１６Ａを上にして走行し、後述する供給・排気ユニット２８により乾燥された後、支持体出口２６から導出される。
【００２６】
乾燥装置１０内は、複数の乾燥ゾーン３０Ａ、３０Ｂ、３０Ｃに分割（図１では例えば３分割）され、乾燥ゾーン３０Ａ、３０Ｂ、３０Ｃごとに乾燥条件が設定されると共に、それぞれの乾燥ゾーン３０Ａ、３０Ｂ、３０Ｃに供給・排気ユニット２８が乾燥路長分の数（図１では例えば２基）だけ設けられる。なお、分割される乾燥ゾーンの数や１つに乾燥ゾーンに設置される供給・排気ユニットの数は上記の数には限定されない。
【００２７】
図１および図２に示すように、供給・排気ユニット２８は、主として、乾燥ゾーン３０Ａ、３０Ｂ、３０Ｃの上流側位置に設けられた供給ボックス３２と、該供給ボックス３２よりも下流側位置に設けられた排気ボックス３４と、供給ボックス３２と排気ボックス３４との間に設けられた平面部材３６とで構成される。なお、供給ボックス３２と排気ボックス３４との位置を逆にして、排気ボックス３４の方を供給ボックス３２よりも上流側に配置してもよい。
【００２８】
図２に示すように、供給ボックス３２は、吹出口３２Ａに備えた第１の多孔板３８を介して塗布膜面１６Ａ上に向けて乾燥風４０を吹き出す機器である。また、排気ボックス３４は、供給ボックス３２と同様に、支持体１６の塗布膜面１６Ａ側に配置され、供給ボックス３２から吹き出された乾燥風４０を吸引口３４Ａに備えた第２の多孔板５０を介して吸引する機器である。
【００２９】
乾燥ゾーン３０内は、その略真ん中において、多数の貫通孔を有する第１の多孔板３８、第２の多孔板５０、および平面部材３６により上下に仕切られており、第１の多孔板３８の上側空間に乾燥風吹出室４２が形成される。この乾燥風吹出室４２の側面に、乾燥風供給装置（図示せず）および風量調整手段（図示せず）から乾燥風吹出室４２に乾燥風４０を供給する乾燥風供給管４４の接続口が設けられる。
【００３０】
排気ボックス３４は、乾燥風の流れが供給ボックス３２と逆になるだけで構造的には供給ボックス３２と同様である。第２の多孔板５０の上側空間に乾燥風吸引室５２が形成される。この乾燥風吸引室５２側面に、排気用ファン（図示せず）および吸引力調整手段（図示せず）に接続する乾燥風吸引配管５４の接続口が設けられる。なお、排気ボックス３４に吸引される乾燥風４０は、塗布膜面１６Ａから蒸発した溶媒を含むことは言うまでもない。
【００３１】
また、第１の多孔板３８、第２の多孔板５０、および平面部材３６で仕切られた下側空間は、通路室４８とされ、パスローラ２２が設けられる。そして、パスローラ２２上を塗布膜面１６Ａが供給ボックス３２、排気ボックス３４と面した状態で支持体１６が走行する。
【００３２】
次に、供給ボックス３２の吹出口３２Ａである第１の多孔板３８および排気ボックス３４の吸引口３４Ａである第２の多孔板５０について説明する。なお、第１の多孔板３８と第２の多孔板５０は、乾燥風の流れが逆になるだけで、構造的には同様の構造とすることができるので、ここでは、第１の多孔板３８について説明する。
【００３３】
図３は、第１の多孔板の３８の拡大図である。第１の多孔板３８は多数の孔１００が形成された板上部材であり、例えば、パンチングメタルを好適に使用することができる。第１の多孔板３８は図３に示すように、第１の多孔板３８の中央部１０２に対し、低速乾燥風領域１０４の孔１００の数密度を小さくすることにより、低速乾燥風領域１０４の開口率を小さくしている。なお、図中の矢印Ｘ方向が、支持体の走行方向を示す。低速乾燥風領域１０４の開口率を小さくすることにより、供給ボックス３２の低速乾燥風領域１０４から吹出される乾燥風の速度を中央部１０２より遅くすることができる。これにより、供給ボックス３２の吹出口３２Ａの中央部から端部に向かい乾燥風の風速勾配をゆるやかにすることができるので、乾燥ゾーン内の気流を安定させることができる。従来のように、乾燥風の速度を調節せず、吹出口全体から一定の速度で乾燥風を供給する場合、吹出口の低速乾燥風領域から乾燥風が吹出される位置と乾燥風が吹出されない位置との境界層において、急激な風速勾配が原因となり、気流の乱れが生じ、乾燥ムラが発生していた。本発明における乾燥装置においては、吹出口の中央部から端部に向けて速度勾配がゆるやかにすることができるため、上記境界層において、気流の乱れを誘発することがなくなり、乾燥ムラを起こさず乾燥させることができる。
【００３４】
また、速度勾配をゆるやかにするためには、開効率を小さくする範囲を、第１の多孔板３８の支持体の搬送方向の全長に対して一方の低速乾燥風領域を２０％以下（両端で４０％以下）、幅５ｍｍ以上とすることが好ましい。上記範囲が５ｍｍより小さいと、中央部と周辺部との急激な風速勾配を充分低減できないため、気流の乱れを充分低減できない。また、両端で４０％より大きいと供給ボックスから吹出される乾燥風の全体量が少なくなるため、乾燥が遅くなってしまう。したがって、開口率を小さくする範囲を上記範囲とすることにより、乾燥ムラの発生を抑え、かつ、乾燥速度を遅くすることなく乾燥を行うことができる。また、４辺に低速乾燥風領域を設けた場合は、低速乾燥風領域の総面積は、吹出口全面積の５０％以下であることが好ましい。
【００３５】
図４に第１の多孔板の別の実施態様を示す。図４に示す第１の多孔板３９は、支持体の走行方向に対する低速乾燥風領域１０８の孔１００の開口率を小さくし、支持体の幅方向の低速乾燥風領域の開口率は中央部１０６と同じにしている点が図３と異なっている。供給ボックスの吹出口の支持体の幅方向の長さは、支持体の長さより長くすることが一般的であるため、幅方向の端部において気流の乱れが生じてもそれ程問題にはならない。したがって、幅方向の端部は、図４に示すように、風速が遅くなる箇所を設けなくても良いし、図３に示すように設けることもできる。図３に示すように風速が遅くなる範囲を設ける場合には、多孔板の支持体の幅方向の全長に対して一方の低速乾燥風領域が２０％以下（両端で４０％以下）、幅５ｍｍ以上とすることが好ましい。
【００３６】
また、第１の多孔板に形成される孔の直径は３ｍｍ以下であることが好ましく、より好ましくは１．５ｍｍ以下であり、さらに好ましくは０．８ｍｍ以下である。
【００３７】
また、低速乾燥風領域の開口率を小さくする方法として、上記では、低速乾燥風領域の数密度を少なくすることにより行う方法について説明したが、本発明はこれに限定されず、他に種々の方法を用いることができる。他の方法としては、例えば中央部に対し、低速乾燥風領域の孔の径を小さくすることにより行うことができる。この場合、中央部の孔の径は３ｍｍ以下が好ましく、より好ましくは１．５ｍｍ以下であり、さらに好ましくは０．８ｍｍ以下である。また、低速乾燥風領域の孔の径は１．５ｍｍ以下であり、より好ましくは０．８ｍｍ以下であり、さらに好ましくは０．４ｍｍ以下である。さらに、低速乾燥風領域の孔の径と中央部の孔の径の比１．２以上１０以下が好ましく、よりこのましくは１．５以上４以下である。
【００３８】
また、図２に示すように、第１の多孔板３８を備えた吹出口３２Ａの支持体走行方向の長さをＡ、第２の多孔板５０を備えた吸引口３４Ａの支持体走行方向の長さをＢとすると、ＡおよびＢともに３０ｍｍ以上が好適であり、５０ｍｍ以上がより好ましく、１００ｍｍ以上が特に好ましい。一方、第１および第２の多孔板３８、５０の支持体幅方向の長さは、吹出口３２Ａの端部に、低速乾燥風領域がもうけられているため、支持体幅と同等であればよいが、支持体幅＋５０ｍｍ以下であることが特に好ましい。また、第１および第２の多孔板３８、５０と塗布膜面１６Ａとの距離は５０ｍｍ以下であることが好ましい。
【００３９】
また、図２に示すように、供給ボックス３２と排気ボックス３４との間に設けられた平面部材３６の支持体走行方向の長さをＣとしたときに、Ｃは５０ｍｍ以上であることが好ましく、３００ｍｍ以上であることがより好ましく、５００ｍｍ以上であることが特に好ましい。平面部材３６の平面３６Ａは、平滑化されていることが好ましい。
【００４０】
なお、上記の実施の形態では、供給・排気ユニット２８として、供給ボックス３２、排気ボックス３４および平面部材３６の構成例で説明したが、図５に示すように、平面部材３６を省略することも可能である。また、吸引口３４Ａに設けた第２の多孔板５０を省略することも可能である。
【００４１】
≪第２実施形態≫
図６は本発明の塗布膜の乾燥装置の第２実施形態の全体構成を示す側面図である。第２実施形態の乾燥装置１１０は、供給ボックス１３２が支持体１６の塗布膜面１６Ａの上側に、排気ボックス１３４が、供給ボックス１３２の支持体１６を挟んで乾燥ゾーン１３０Ａ、１３０Ｂ、１３０Ｃの反対側に備えられている点が第１実施形態と異なっている。
【００４２】
図６に示すような乾燥装置１１０においても、供給ボックス１３２の吹出口となる第１の多孔板１３８の構成を第１実施形態で説明した多孔板と同様の構成とすることにより、気流の乱れを防止することができ、乾燥ムラの発生を抑制し、乾燥を行うことができる。
【００４３】
また、第２実施形態においては、供給ボックス１３２から吹出された乾燥風は、通路室１４８を通過し、排気ボックス１３４から排気されるため、第１実施形態のように、乾燥ゾーン内で乾燥風が曲がることがないため、排気ボックス１３４の第２の多孔板１５０を、第１の多孔板と同様に、低速乾燥風領域を設けることにより、気流の乱れを防止することができる。
【００４４】
≪第３実施形態≫
図７は本発明の塗布膜の乾燥装置の第３実施形態の全体構成を示す側面図である。第３実施形態の乾燥装置２１０は、図７に示すように、長四角な箱体状に形成され、支持体の走行方向の両端には、支持体１６を搬入する支持体入口２２４と、支持体１６を搬出する支持体出口２２６がそれぞれ形成される。そして、乾燥装置本体２８４の内部には、支持体１６の搬送経路を形成するパスローラ２２２…が複数設けられ、乾燥ゾーン２３０が形成される。
【００４５】
乾燥ゾーン２３０には、支持体１６の搬送方向の上流側に乾燥風を供給する供給ボックス２３２と、下流側に乾燥風を排気する排気ボックス２３４と、が配設される。
【００４６】
供給ボックス２３２は、支持体１６の塗布膜面側に配置され、給気ダクト、給気ファンなどにより乾燥風が供給される乾燥風供給管２４４が設けられた乾燥風吹出室２４２と、該乾燥風吹出室２４２から複数に分岐し、先端に第１の多孔板２３８を備え、乾燥風を吹き出す供給ノズル２９０を備えている。
【００４７】
排気ボックス２３４は、供給ボックス２３２と同様に、支持体１６の塗布膜面側に配置され、第２の多孔板２５０を備えた吸引口の上側空間に形成された排気側の乾燥風吸引室２５２と、該乾燥風吸引室２５２に乾燥風の排気ダクト、排気ファンに接続する乾燥風吸引配管２５４とを備えている。
【００４８】
第３実施形態のように、支持体１６の搬送方向の上流側に供給ボックス２３２、下流側に排気ボックス２３４を支持体１６の塗布膜面側に設け、供給ボックス２３２の吹出し口となる第１の多孔板２３８の構成を第１実施形態で説明した多孔板と同様の構成とする。これにより、吹出口と周辺空気の間に生じる風速勾配をゆるやかにすることができるので、気流の乱れを防止しすることができ、乾燥ムラの発生を抑制し、乾燥を行うことができる。
【００４９】
次に本発明で用いることができる材料について説明する。
【００５０】
本発明で使用される支持体としては、一般に幅０．３ｍ〜５ｍ、長さ４５ｍ〜１００００ｍ、厚さ５μｍ〜２００μｍのポリエチレンテレフタレート、ポリエチレン−２，６ナフタレート、セルロースダイアセテート、セルローストリアセテート（トリアセチルセルロース）、セルロースアセテートプロピオネート、ポリ塩化ビニル、ポリ塩化ビニリデン、ポリカーボネート、ポリイミド、ポリアミド等のプラスチックフイルムなどが挙げられる。また、紙および紙にポリエチレン、ポリプロピレン、エチレンブテン共重合体等の炭素数が２〜１０のα−ポリオレフィン類を塗布又はラミネートしたものも挙げられる。さらに、アルミニウム、銅、錫等の金属箔等も挙げられる。そして、これら支持体の表面に予備的な加工層を形成させたものを用いても良い。さらに支持体には、光学補償シート塗布液、磁性塗布液、写真感光性塗布液、表面保護、帯電防止あるいは滑性用塗布液等がその表面に塗布され、乾燥された後、所望する長さ及び幅に裁断されるものも含まれ、これらの代表例としては、光学補償シート、各種写真フィルム、磁気テープ等が挙げられる。
【００５１】
本発明に用いることができる塗布液（溶液）は、支持体上に塗布膜を形成するものであれば、公知のいずれの塗布液を用いることができる。尚、本発明の塗布膜のウェット膜厚は、１μｍ〜５０μｍが好ましく、より好ましくは１μｍ〜２０μｍであり、最も好ましくは１μｍ〜１０μｍである。さらに、本発明はウェット膜厚が１μｍ未満の薄膜形成にも適用することが可能である。
【００５２】
塗布液の溶媒である揮発性溶剤としては、例えば有機溶剤を一般的に使用することができ、有機溶剤としてはメチルエチルケトン（ＭＥＫ）、メタノール、エタノール、イソプロピルアルコール、メチルイソブチルケトン（ＭＩＢＫ）、ノルマルプロピルアルコール（ｎ−ｐｒＯＨ）、Ｎ−メチルピロリドン（ＮＭＰ）等を使用することができる。
【００５３】
上記塗布液の塗布方法としては、バーコーティング、カーテンコーティング、エクストルージョンコーティング、ロールコーティング、ディップコーティング、スピンコーティング、グラビアコーティング、マイクログラビアコーティング、スプレーコーティング及びスライドコーティングを挙げることができる。特にバーコーティング、エクストルージョンコーティング、グラビアコーティング、マイクログラビアコーティングが好ましい。
【００５４】
本発明において同時に塗布される塗布液の塗布層の数は単層に限定されるものではなく、必要に応じて同時多層塗布方法にも適用できる。
【００５５】
次に、本発明の塗布膜の乾燥装置を用いた製造ラインとして、光学機能性フィルム例えば光学補償フィルム、防眩性フィルム、反射防止フィルム等の製造ラインのように、揮発性溶媒を含む塗布液を支持体に薄層塗布した塗布膜を乾燥する場合について説明する。
【００５６】
図８は、上記した乾燥装置１０を用いて構成された防眩性反射防止フィルムの製造ラインを示す。
【００５７】
図８に示すように、送り出し機６６から支持体１６が送り出され、搬送ローラ６８によって支持されながら、除塵機７４により、支持体１６の表面に付着した塵が取り除かれる。そして、塗布装置１２により防眩層を形成する塗布液が塗布された後に、乾燥装置１０により初期乾燥がなされる。その後、さらに搬送ローラ６８で支持されながら、支持体１６は本乾燥機７７、加熱機７８を通り防眩層が形成される。さらに、紫外線ランプ８０を支持体１６の表面に形成された防眩層に照射して、所望のポリマーを形成する。ポリマーが形成された支持体１６は、巻き取り機８２により巻き取られる。さらに、防眩層が形成された支持体１６に低屈折率層を形成することも可能である。防眩層が形成された支持体１６をもう一度送り出し機６６に取り付け、塗布装置と乾燥装置とにより低屈折率層用塗布液を塗布して乾燥させて低屈折率層を防眩層の上に形成し、防眩性反射防止シートを得ることができる。なお、低屈折率層は、１層でも良いし、複数層を形成させても良い。
【００５８】
図９は、光学補償フィルムの製造ラインを示したものであり、図８の構成にラビング処理を行うラビング処理装置を設けたものである。
【００５９】
図９に示すように、送り出し機６６から支持体１６が送り出され、複数の搬送ローラ６８、６８…に支持されながら、ラビング処理装置７０のラビングローラ７２によりラビング処理が成される。その後、除塵機７４により、支持体１６の表面に付着した塵が取り除かれる。そして、塗布装置１２により光学補償層を形成する塗布液が塗布された後に、乾燥装置１０により初期乾燥がなされた後、本乾燥機７７、加熱機７８、紫外線ランプ８０を通過して巻き取り機８２で巻き取られる。
【実施例】
【００６０】
以下、実施例に基づき本発明を詳細に説明するが、本発明はこれらの実施例に限定されるものではない。
【００６１】
［試験例１］
メチルイソブチルケトン（ＭＩＢＫ）にポリビニルブチラール（ＰＶＢ３００、和光純薬工業（株）製）を固形分で１３％溶解し、粘度１３ｍＰａ・ｓの塗布液を得た。これをエクストリュージョン塗布機を用いて、幅６７０ｍｍに裁断したＰＥＴフィルム上（テイジンテトロンフィルム、帝人デュポンフィルム（株）製）に塗布幅６５０ｍｍで塗布し、ウエット膜厚５０μｍの塗布膜を形成した。なお、ＰＥＴ（ポリエチレンテレフタレート）フィルムの厚さは１００μｍとした。
【００６２】
塗布膜が形成されたＰＥＴフィルムを図７に示すような乾燥装置を用いて、乾燥を行った。なお、図７は供給ノズル２９０を４個備えているが、実施例においては３個備える構成とした。供給ボックスの吹出口のサイズは長さ１００×幅７００ｍｍとし、これを１００ｍｍの間隔を空けて３個設置した。排気ボックスの吸引口のサイズは長さ３００×幅７００ｍｍとし、塗布膜面と供給ボックスとのクリアランスは２０ｍｍとした。供給ボックスの中央部、端部の風速は熱戦風速計により測定し、供給ボックスの中央部の風速を５ｍ/ｓとなるように設定した。またＰＥＴフィルムは速度２０ｍ／分で搬送した。
【００６３】
乾燥風の温度は、常温で行い、供給ボックス側の第１の多孔板は厚さ１ｍｍのパンチングメタルを用いて、表１に示す条件の多孔板を用いた。なお、開口率が４０％の多孔板は、６０°千鳥格子型、直径１ｍｍ、ピッチ幅１．５ｍｍ（φ１−Ｐ１．５）を用いた。開口率が２３％の多孔板は６０°千鳥格子型、直径１ｍｍ、ピッチ幅２ｍｍ（φ１−Ｐ２）、１５％の多孔板は６０°千鳥格子型、直径１ｍｍ、ピッチ幅２．５ｍｍ（φ１−Ｐ２．５）を用い、これらを形状の孔を中央部と端部に形成することで、低速乾燥風領域の形成された開口率の異なる多孔板を形成した。なお、実施例３、４は支持体の走行方向に対し、交差する辺、または平行する辺のみ低速乾燥風領域を設けたが、他の実施例、比較例については、多孔板の周囲４辺に低速乾燥風領域を設けた。
【００６４】
その後、支持体は１００℃の高温乾燥ゾーンを１分間かけて通過させた後、巻き取り機に巻き取った。
【００６５】
こうして得られた塗布膜の面状を目視により観察し、評価を行った。表１中の面状は以下の３段階で評価を行った。
○：スジが見えないもの
△：スジが少し見えるもの
×：スジがひどいもの
【００６６】
【表１】
2009243734.tif 000003
【００６７】
中央部と低速乾燥風領域（端部）の開口率を同じにした比較例１においては、スジが発生していた。低速乾燥風領域を２０ｍｍとり、開口率を小さくした実施例１では良好な面状が見られた。また、低速乾燥風領域を１０ｍｍ、５ｍｍとした実施例２、４においても、スジがやや確認できたが問題ない程度であった。低速乾燥風領域を３ｍｍとした比較例１、３、４においてはスジが確認された。また、低速乾燥風領域を走行方向と交差する端部にのみ設けた実施例３においては、スジが見られなかったが、平行する端部にのみ設けた比較例２は、スジが確認され、走行方向と交差する端部に設けることの効果が確認できた。
【００６８】
また。開口率を中央部を２３％とした比較例４、実施例４、５についても開口率が４０％の場合と同様であり、開口率によらず所定の範囲で開口率を小さくすることの効果が確認できた。
【００６９】
［試験例２］
第１の多孔板を下記のものとした以外は試験例１と同様の装置を用いて試験を行った。
【００７０】
サイズが長さ１００×幅７００ｍｍで縁のみ６０°千鳥格子型、φ１−Ｐ２（開口率２３％）のパンチングメタルで形成され中央部が貫通している多孔体と、全面が６０°千鳥格子型、φ１−Ｐ２（開口率２３％）のパンチングメタルで形成されている多孔体の間にステンレスで形成されたメッシュ＃１００を２枚挟み第１の多孔板とした。全面がパンチングメタルで孔が形成されている多孔体を塗布膜面側となるように設置し、乾燥風を供給した。多孔板の一方の多孔体を縁のみ孔をもうけ、中央部を貫通させることにより、縁のみ多孔体で２重となるため、乾燥風の速度を遅くし、低速乾燥風領域を形成した。結果を表２に示す。
【００７１】
【表２】
2009243734.tif 000004
【００７２】
低速乾燥風領域をパンチングメタルで２重にした実施例７、８についても試験例１と同様に低速乾燥風領域幅を２０ｍｍとすることにより、良好な面状が得られ、低速乾燥風領域幅が１０ｍｍである実施例７においては、ややスジが見られたが問題ない程度であった。
【００７３】
［試験例３］
第１の多孔板を、サイズが長さ１００×幅７００ｍｍで、６０°千鳥格子型、φ１−Ｐ１．５（開効率４０％）とし、支持体の走行方向に対し、交差する辺の端部からそれぞれ１０ｍｍをダンパーの絞りで風量を変えることにより、低速乾燥風領域を形成し、乾燥を行った。結果を表３に示す。
【００７４】
【表３】
2009243734.tif 000005
【００７５】
低速乾燥風領域の風速を中央部と同じにした比較例５においては、供給ボックスの吹出口から供給された乾燥風と吹出口周辺の風とで急激な風速勾配が生じるため、スジが発生していた。また、低速乾燥風領域の風速を０ｍ／ｓにした比較例６おいても、吹出口の中央部と端部で急激な風速勾配が生じるため、スジが発生していた。
【００７６】
低速乾燥風領域の風速を遅くし、中央部から端部にいくにつれ風速を遅くした実施例９、１０については、良好面状が得られた。
【００７７】
以上より、端部の風速を遅くし、乾燥ゾーン内の風速勾配をゆるやかにすることにより、良好な面状の塗布膜を形成することができることが確認できた。
【図面の簡単な説明】
【００７８】
【図１】本発明の塗布膜の乾燥装置の第１実施形態の全体構成を示す側面図である。
【図２】供給・排気ユニットを摸式的に示した概念図である。
【図３】第１の多孔板の拡大図である。
【図４】第１の多孔板の別の態様を示す拡大図である。
【図５】供給・排気ユニットの別の態様を摸式的に示した概念図である。
【図６】本発明の塗布膜の乾燥装置の第２実施形態の全体構成を示す側面図である。
【図７】本発明の塗布膜の乾燥装置の第３実施形態の全体構成を示す側面図である。
【図８】本発明の塗布膜の乾燥装置が組み込まれた防眩フィルム、反射防止フィルムの製造ラインを説明する説明図である。
【図９】本発明の塗布膜の乾燥装置が組み込まれた光学補償フィルムの製造ラインを説明する説明図である。
【符号の説明】
【００７９】
１０、１１０、２１０…乾燥装置、１２…塗布装置、１６…支持体、１６Ａ…塗布膜面、２２、２２２…パスローラ、２４、２２４…支持体入口、２６、２２６…支持体出口、２８…供給・排気ユニット、３０、３０Ａ、３０Ｂ、３０Ｃ、１３０Ａ、１３０Ｂ、１３０Ｃ、２３０…乾燥ゾーン、３２、１３２、２３２…供給ボックス、３２Ａ…吹出口、３４、１３４、２３４…排気ボックス、３４Ａ…吸引口、３６…平面部材、３８、３９、１３８、２３８…第１の多孔板、４０…乾燥風、４２、２４２…乾燥風吹出室、４４、２４４…乾燥風供給管、４８、１４８…通路室、５０、１５０、２５０…第２の多孔板、５２、２５２…乾燥風吸引室、５４、２５４…乾燥風吸引配管、６６…送り出し機、６８…搬送ローラ、７０…ラビング処理装置、７２…ラビングローラ、７４…除塵機、７７…本乾燥機、７８…加熱機、８０…紫外線ランプ、８２…巻き取り機、１００…孔、１０２、１０６…中央部、１０４、１０８…低速乾燥風領域、２８４…乾燥装置本体、２９０…供給ノズル
【図１】
2009243734.tif 000006
【図２】
2009243734.tif 000007
【図３】
2009243734.tif 000008
【図４】
2009243734.tif 000009
【図５】
2009243734.tif 000010
【図６】
2009243734.tif 000011
【図７】
2009243734.tif 000012
【図８】
2009243734.tif 000013
【図９】
2009243734.tif 000014